СПОСОБ ИЗГОТОВЛЕНИЯ АРМИРОВАННЫХ НИТЯМИ ПОЛОВОЛОКОННЫХ МЕМБРАН ВОКРУГ РАСТВОРИМОГО СЕРДЕЧНИКА

1. Способ изготовления армированной половолоконной мембраны, включающий следующие стадии:
a) нанесение армирующих волокон на движущийся сердечник;
b) отливка пасты поверх армирующих волокон и сердечника;
c) формирование мембраны из пасты и
d) удаление сердечника.
2. Способ по п.1, в котором сердечник является растворимым, а стадия удаления сердечника включает растворение сердечника.
3. Способ по п.2, в котором сердечник растворим в воде.
4. Способ по п.1, включающий стадию осуществления усадки армирующих волокон перед отливкой пасты поверх них.
5. Способ по п.1, включающий стадию обматывания сердечника волокнами предварительной обмотки перед нанесением армирующих волокон на движущийся сердечник.
6. Способ по п.5, дополнительно включающий стадию удаления волокон предварительной обмотки после стадии отливки пасты поверх армирующих волокон.
7. Способ по п.6, в котором волокна предварительной обмотки удаляют путем их растворения.
8. Способ по п.1, в котором движущийся сердечник является полым.
9. Способ по п.1, в котором армирующие волокна включают волокна основы и волокна обмотки.
10. Способ по п.9, в котором армирующие волокна включают нити основы и одну или более нитей обмотки, расположенных в виде непрерывной спирали вокруг нитей основы.
11. Способ по п.1, в котором армирующие волокна включают полимер, который является растворимым в пасте, из которой формируют мембрану.
12. Способ по п.1, в котором армирующие волокна включают волокна, имеющие внешний слой из полимера, который является растворимым в растворителе, применяемом в пасте.
13. Способ по п.1, в котором имеются одно или более из следующих ограничений: а) внешний диаметр сердечника от 0,5 до 1,0 мм; b) отношение внешнего диаметра мембраны к ее внутреннему диаметру 1,5 или более; с) от 4 до 12 нитей основы, предпочтительно покрывающих, по существу, всю окружность сердечника; d) 1 или 2 нити обмотки, с шагом от 1,5 до 4,5 мм; f) усадка армирующих волокон при температуре 100°С или выше перед нанесением пасты; g) нанесение пасты при температуре 50°С или выше; h) нанесение пасты при давлении 138 кПа (20 фунт/кв.дюйм) или ниже; и i) отношение диаметра отверстия фильеры к внешнему диаметру сердечника 1,75 или менее.
14. Способ по п.1, в котором внешний диаметр сердечника составляет от 0,5 мм до 1,0 мм, а отношение внешнего диаметра мембраны к ее внутреннему диаметру составляет 1,5 или более.
15. Способ по п.1, в котором армирующие волокна включают от 4 до 12 нитей основы и 1 или 2 нити обмотки с шагом от 1,5 до 4,5 мм.
16. Способ по п.1, в котором пасту наносят при температуре 50°С или выше и давлении 138 кПа (20 фунт/кв.дюйм) или ниже.
17. Способ по любому из пп.1-16, в котором пасту наносят на армирующие волокна при похождении сердечника и армирующих волокон через головку для нанесения покрытия, имеющую диаметр отверстия фильеры, который не более чем в 1,75 раз превышает внешний диаметр сердечника.
18. Заготовка в сборе для изготовления половолоконной мембраны, включающая:
a) растворимый сердечник и
b) армирующие волокна, расположенные вокруг сердечника.
19. Заготовка по п.18, дополнительно включающая одно или более волокон предварительной обмотки между сердечником и армирующими волокнами.
20. Заготовка по п.18, в которой сердечник растворим в воде.
21. Заготовка по п.18, в которой волокна предварительной обмотки растворимы в воде.
22. Заготовка по п.18, в которой армирующие волокна предварительно подвергают усадке.
23. Заготовка по п.18, в которой сердечник является полым.
24. Заготовка по п.18, в которой сердечник имеет внешний диаметр от 0,5 до 1,0 мм.
25. Заготовка по п.18, в которой армирующие волокна включают волокна основы и волокна обмотки.
26. Заготовка по п.18, в которой армирующие волокна включают нити основы и одну или более нитей обмотки, расположенных в виде непрерывной спирали вокруг нитей основы.
27. Заготовка по п.26, включающая от 4 до 12 нитей основы.
28. Заготовка по п.26 или 27, включающая 1 или 2 нити обмотки с шагом от 1,5 до 4,5 мм.